(57)【要約】【課題】本発明の目的は、酸化インジウム系被膜と金属系被膜からなる積層膜を一括でエッチングする際に、酸化インジウム系被膜と金属系被膜からなる細線の細り幅が少なく、また細線にマウスバイトが発生することのないエッチング液組成物を提供することにある。【解決手段】本発明のエッチング液組成物は、酸化インジウム系被膜と金属系被膜からなる積層膜を一括でエッチングするためのエッチング液組成物において、（Ａ）第二鉄イオン及び第二銅イオンから選ばれる少なくとも１種以上の酸化剤成分；（Ｂ）塩化水素成分；（Ｃ）下記一般式（１）で表される化合物及び炭素数１〜４の直鎖または分岐状アルコールからなる群から選ばれる少なくとも１種以上の化合物成分；及び（Ｄ）硫酸またはリン酸から選ばれる少なくとも１種以上の酸成分を含む水溶液からなることを特徴とする：【化１】2014189834.tif 000010（式中、Ｒ１、Ｒ３は、各々独立に水素または炭素数１〜４の直鎖若しくは分岐状アルキル基を表し、Ｒ２は、炭素数１〜４の直鎖若しくは分岐状アルキレン基を表し、ｎは１〜３の数を表す）【選択図】なし【特許請求の範囲】
【請求項１】
酸化インジウム系被膜と金属系被膜からなる積層膜を一括でエッチングするためのエッチング液組成物において、
（Ａ）第二鉄イオン及び第二銅イオンから選ばれる少なくとも１種以上の酸化剤成分；
（Ｂ）塩化水素成分；
（Ｃ）下記一般式（１）で表される化合物及び炭素数１〜４の直鎖または分岐状アルコールからなる群から選ばれる少なくとも１種以上の化合物成分；及び
（Ｄ）硫酸またはリン酸から選ばれる少なくとも１種以上の酸成分
を含む水溶液からなることを特徴とするエッチング液組成物：
【化１】
2014189834.tif 000008
（式中、Ｒ１、Ｒ３は、各々独立に水素または炭素数１〜４の直鎖若しくは分岐状アルキル基を表し、Ｒ２は、炭素数１〜４の直鎖若しくは分岐状アルキレン基を表し、ｎは１〜３の数を表す）
【請求項２】
前記（Ｃ）成分が下記一般式（２）で表される化合物または炭素数３〜４の分岐状アルコールからなる群から選ばれる少なくとも１種以上の化合物成分である、請求項１に記載のエッチング液組成物；
【化２】
2014189834.tif 000009
（式中、Ｒ１、Ｒ３は、各々独立に水素または炭素数１〜４の直鎖若しくは分岐状アルキル基を表し、ｎは１〜３の数を表す。）
【請求項３】
前記（Ｃ）成分が少なくともジプロピレングリコールモノメチルエーテルまたは２−プロパノールを含む、請求項１または２に記載のエッチング液組成物。
【請求項４】
酸化インジウム系被膜と金属系被膜からなる積層膜を一括でエッチングするエッチング方法において、エッチング液組成物として請求項１ないし３のいずれか１項に記載のエッチング液組成物を用いることを特徴とするエッチング方法。
【請求項５】
酸化インジウム系被膜が、酸化インジウム被膜、インジウム−スズ酸化物被膜及びインジウム−亜鉛酸化物被膜からなる群から選択される１層以上の被膜である、請求項４に記載のエッチング方法。
【請求項６】
金属系被膜が、銅、ニッケル、チタン、クロム、銀、モリブデン、アルミニウム、白金及びパラジウムからなる群から選択される金属被膜、銅、ニッケル、チタン、クロム、銀、モリブデン、アルミニウム、白金及びパラジウムからなる群から選択される２種類以上の金属を含有する合金被膜 からなる群から選択される１層以上の被膜である、請求項４または５に記載のエッチング方法。
【発明の詳細な説明】
【技術分野】
【０００１】
本発明は、エッチング液組成物及び該エッチング液組成物を用いたエッチング方法に関し、更に詳細には、酸化インジウム系被膜と金属系被膜からなる積層膜を一括でエッチングするために用いられるエッチング液組成物及び該エッチング液組成物を用いたエッチング方法に関するものである。
【背景技術】
【０００２】
透明導電膜等に使用される酸化インジウム系被膜のウエットエッチングに関する技術は、種々知られているが、安価でエッチング速度が良好であることから、塩酸を含む水溶液がエッチング液組成物として多く使用されている。
【０００３】
例えば、特許文献１には、塩化第二鉄と塩酸を含有するインジウム−スズ酸化物（以下、ＩＴＯと略す場合もある）用エッチング液組成物が開示されている。
また、塩酸を使用しないエッチング液として、例えば特許文献２には、銅または銅合金のエッチング剤として、第二銅イオン、有機酸、ハロゲンイオン、アゾール、ポリアルキレングリコールを含有する水溶液が開示されている。ここで、ポリアルキレングリコールは電解銅めっき層の溶解を抑制し、下地導電層である無電解銅めっき層のエッチングを促進するために用いられている。
【先行技術文献】
【特許文献】
【０００４】
【特許文献１】特開２００９−２３１４２７号公報
【特許文献２】特開２００６−１１１９５３号公報
【発明の概要】
【発明が解決しようとする課題】
【０００５】
しかしながら、例えば、ＩＴＯ膜と銅膜からなる積層膜を一括でエッチングすることによってＩＴＯ膜と銅膜からなる細線を形成するために上記に開示されたエッチング液を用いた場合、エッチング速度を制御することができず、所望の幅の細線を得ることができない場合があることや、細線に長さ３μｍ以上の大きな欠け（以下、マウスバイトと略す場合がある）が発生してしまう場合があるという問題点があった。
【０００６】
したがって、本発明は、上記問題を解決するためになされたものであり、酸化インジウム系被膜と金属系被膜からなる積層膜を一括でエッチングする際に、酸化インジウム系被膜と金属系被膜からなる細線の細り幅が少なく、また細線にマウスバイトが発生することのないエッチング液組成物を提供することを目的とする。
【課題を解決するための手段】
【０００７】
本発明者等は、上記問題を解決すべく鋭意検討を重ねた結果、第二鉄イオン及び第二銅イオンから選ばれる少なくとも１種以上の酸化剤成分、塩化水素成分、下記一般式（１）で表される化合物及び炭素数１〜４の直鎖または分岐状アルコールからなる群から選ばれる少なくとも１種以上の化合物成分、及び硫酸またはリン酸から選ばれる少なくとも１種以上の酸成分を含む水溶液からなることを特徴とするエッチング液組成物が、上記問題を解決し得ることを見出し、本発明に至った。
【０００８】
【化１】
2014189834.tif 000002
（式中、Ｒ１、Ｒ３は各々独立に水素または炭素数１〜４の直鎖若しくは分岐状アルキル基を表し、Ｒ２は炭素数１〜４の直鎖若しくは分岐状アルキレン基を表し、ｎは１〜３の数を表す。）
【０００９】
すなわち、本発明は、酸化インジウム系被膜と金属系被膜からなる積層膜を一括でエッチングするためのエッチング液組成物において、（Ａ）第二鉄イオン及び第二銅イオンから選ばれる少なくとも１種以上の酸化剤成分（以下、Ａ成分と略す場合がある。）；（Ｂ）塩化水素成分（以下、Ｂ成分と略す場合がある。）；（Ｃ）上記一般式（１）で表される化合物及び炭素数１〜４の直鎖または分岐状アルコールからなる群から選ばれる少なくとも１種以上の化合物成分（以下、Ｃ成分と略す場合がある。）；及び（Ｄ）硫酸またはリン酸から選ばれる少なくとも１種以上の酸成分（以下、Ｄ成分と略す場合がある。）を含む水溶液からなることを特徴とするエッチング液組成物を提供するものである。
【００１０】
また、本発明は、上記エッチング液組成物を用いることを特徴とする酸化インジウム系被膜と金属系被膜からなる積層膜を一括でエッチングするためのエッチング方法を提供するものである。
【発明の効果】
【００１１】
本発明によれば、酸化インジウム系被膜と金属系被膜からなる積層膜を一括でエッチングするために用いられるエッチング液組成物において、レジストの幅とエッチング後に得られる細線の幅とのズレが小さいことから所望の細線の幅を得ることができ、また、細線にマウスバイトが発生することのないエッチング液組成物及び該エッチング液組成物を用いたエッチング方法を提供することができる。
【発明を実施するための形態】
【００１２】
以下、本発明の実施の形態について具体的に説明する。
まず、本明細書に記載する「酸化インジウム系被膜」とは、酸化インジウムを含む被膜であればよく、特に限定されるものではないが、例えば、酸化インジウム被膜、インジウム−スズ酸化物被膜及びインジウム−亜鉛酸化物被膜から選ばれる１種以上からなる被膜を総称するものである。
また、本明細書に記載する「金属系被膜」とは、金属からなる被膜であればよく、特に限定するものではないが、例えば、銅、ニッケル、チタン、クロム、銀、モリブデン、アルミニウム、白金及びパラジウム等の金属被膜や、ＣｕＮｉ、ＣｕＮｉＴｉ、ＮｉＣｒ、Ａｇ−Ｐｄ−Ｃｕ等に代表される銅、ニッケル、チタン、クロム、銀、モリブデン、アルミニウム、白金及びパラジウム等からなる群から選択される２種以上の金属を含有する合金被膜から選ばれる１種以上からなる被膜を総称するものである。
【００１３】
本発明のエッチング液組成物に用いられる（Ａ）第二鉄イオン及び第二銅イオンから選ばれる少なくとも１種以上の酸化剤成分は、本発明のエッチング液組成物の主剤を構成する成分である。（Ａ）成分としては、第二銅イオン及び第二鉄イオンをそれぞれ単独で、或いはそれらを混合して使用することができる。これらの第二鉄イオン及び第二銅イオンは、鉄（ＩＩＩ）化合物及び銅（ＩＩ）化合物をそれぞれ供給源として配合することにより、エッチング剤組成物に含有させることができる。鉄（ＩＩＩ）化合物としては、例えば、塩化鉄（ＩＩＩ）、臭化鉄（ＩＩＩ）、ヨウ化鉄（ＩＩＩ）、硫酸鉄（ＩＩＩ）、硝酸鉄（ＩＩＩ）、及び酢酸鉄（ＩＩＩ）等が挙げられる。また、銅（ＩＩ）化合物としては、例えば、塩化銅（ＩＩ）、臭化銅（ＩＩ）、硫酸銅（ＩＩ）、及び水酸化銅（ＩＩ）等が挙げられる。これらの化合物は、単独又は二種以上を混合して使用することができる。また、これらの化合物の中でも、コスト、エッチング液組成物の安定性、及びエッチング速度の制御性の観点から、硫酸鉄（ＩＩＩ）、塩化鉄（ＩＩＩ）、塩化銅（ＩＩ）及び硫酸銅（ＩＩ）が好ましく、塩化鉄（ＩＩＩ）及び硫酸鉄（ＩＩＩ）がより好ましい。
【００１４】
本発明のエッチング液組成物における好ましい（Ａ）成分の濃度は、所望とする被エッチング材である酸化インジウム系被膜と金属系被膜からなる積層膜の厚みや幅によって適宜調節すればよいが、イオン換算で０．０１〜１５質量％、好ましくは０．１〜１０質量％である。ここで、イオン換算とは、第二鉄イオン又は第二銅イオンを単独で使用する場合には、第二鉄イオン換算又は第二銅イオン換算を意味し、第二鉄イオン及び第二銅イオンを混合して使用する場合には、第二鉄イオン及び第二銅イオンの両方のイオン換算を意味する。ここで、（Ａ）成分の濃度が０．０１質量％よりも少ないと、充分なエッチング速度が得られない。一方、（Ａ）成分の濃度が１５質量％を超えると、後述の（Ｃ）成分として用いられる上記一般式（１）で表される化合物を使用した場合に、該化合物が不溶化する場合がある。
【００１５】
本発明のエッチング液組成物に用いられる（Ｂ）塩化水素成分は、本発明のエッチング液組成物の主剤を構成する成分である。本発明のエッチング液組成物における好ましい（Ｂ）成分の濃度は、被エッチング材、即ち、酸化インジウム系被膜と金属系被膜からなる積層膜の厚みや幅によって適宜調節すればよいが、０．１〜２５質量％、好ましくは１〜２０質量％である。ここで、（Ｂ）成分の濃度が０．１質量％よりも少ないと、充分なエッチング速度が得られない。一方、（Ｂ）成分の濃度が２５質量％を超えても、エッチング速度の更なる向上を図ることはできず、却って装置部材への腐食等の不具合を生じる場合がある。
【００１６】
本発明のエッチング液組成物に用いられる（Ｃ）上記一般式（１）で表される化合物及び炭素数１〜４の直鎖または分岐状アルコールからなる群から選ばれる少なくとも１種以上の化合物は、（Ａ）成分及び（Ｂ）成分と組み合わせて用いることで、本発明のエッチング液組成物に、酸化インジウム系被膜と金属系被膜からなる積層膜を一括でエッチングする際に、細線にマウスバイトが発生することを防ぐ効果を付与することができる。
【００１７】
上記一般式（１）において、Ｒ１及びＲ３は、各々独立に水素または炭素数１〜４の直鎖若しくは分岐状アルキル基を表し、具体的には、水素、メチル、エチル、プロピル、イソプロピル、ブチル、第２ブチル、第３ブチル、イソブチルが挙げられる。また、Ｒ２は炭素数１〜４の直鎖若しくは分岐状アルキレン基を表し、具体的には、メチレン、エチレン、プロピレン、イソプロピレン、ブチレン、第２ブチレン、第３ブチレン、イソブチレンが挙げられる。
【００１８】
（Ｃ）上記一般式（１）で表される化合物及び炭素数１〜４の直鎖または分岐状アルコールとしては、例えば、エチレングリコールモノメチルエーテル、ジエチレングリコールモノメチルエーテル、トリエチレングリコールモノメチルエーテル、エチレングリコールモノイソプロピルエーテル、ジエチレングリコールモノイソプロピルエーテル、エチレングリコールモノブチルエーテル、ジエチレングリコールモノブチルエーテル、トリエチレングリコールモノブチルエーテル、エチレングリコールモノイソブチルエーテル、ジエチレングリコールモノイソブチルエーテル、プロピレングリコールモノメチルエーテル、ジプロピレングリコールモノメチルエーテル、トリプロピレングリコールモノメチルエーテル、プロピレングリコールモノプロピルエーテル、ジプロピレングリコールモノプロピルエーテル、プロピレングリコールモノブチルエーテル、ジプロピレングリコールモノブチルエーテル、トリプロピレングリコールモノブチルエーテル、エチレングリコールジメチルエーテル、ジエチレングリコールジメチルエーテル、トリエチレングリコールジメチルエーテル、ジエチレングリコールメチルエチルエーテル、ジエチレングリコールジエチルエーテル、ジエチレングリコールジブチルエーテル、ジプロピレングリコールジメチルエーテル等のグリコールエーテル類；メタノール、エタノール、プロパノール、２−プロパノール、ブタノール、２−ブタノール、イソブタノール、ｔ−ブタノール等のアルコール類が挙げられる。
【００１９】
なお、下記一般式（２）で表される化合物及び炭素数１〜４の直鎖または分岐状アルコールからなる群から選ばれる少なくとも１種以上の化合物を用いた場合は、添加量が少ない場合でも細線にマウスバイトが発生することを防ぐことができることから好ましい：
【化２】
2014189834.tif 000003
（式中、Ｒ１、Ｒ３は各々独立に水素または炭素数１〜４の直鎖若しくは分岐状アルキル基を表し、ｎは１〜３の数を表す。）
【００２０】
更に、ジプロピレングリコールモノメチルエーテルまたは２−プロパノールを用いた場合、上記に示すような効果が特に高いことから、特に好ましい。また、前記一般式（１）で表される化合物及び炭素数１〜４の直鎖または分岐状アルコールは２種以上を併用してもよい。
【００２１】
本発明のエッチング液組成物における好ましい（Ｃ）成分の濃度は、被エッチング材、即ち、酸化インジウム系被膜と金属系被膜との積層膜の厚みや幅によって適宜調節すればよいが、０．０１〜１０質量％、好ましくは０．１〜５質量％である。（Ｃ）成分の濃度が０．０１質量％よりも少ないと、その交配効果が発現しないために好ましくなく、また、１０質量％を超えても、配合効果の更なる向上は見られない。
【００２２】
本発明のエッチング液組成物に用いられる（Ｄ）成分は、（Ａ）成分；（Ｂ）成分及び（Ｃ）成分と組み合わせて用いることで、本発明のエッチング液組成物に、酸化インジウム系被膜と金属系被膜からなる積層膜を一括でエッチングする際に、マウスバイトが発生することを防ぐという効果を維持しつつ、さらにレジスト幅とエッチング後の細線の幅とのズレを小さくすることができることから、所望の細線の幅を得ることができるという特異的に優れた効果を付与することができる。（Ｄ）成分としては、硫酸またはリン酸をそれぞれ単独で、或いはそれらを混合して使用することができる。
【００２３】
本発明のエッチング液組成物における好ましい（Ｄ）成分の濃度は、被エッチング材、即ち、酸化インジウム系被膜と金属系被膜からなる積層膜の厚みや幅によって適宜調節すればよいが、０．１〜３５質量％、好ましくは１〜３０質量％である。（Ｄ）成分の濃度が０．１質量％よりも少ないと、細線の細りを減らす効果を十分に得られない。一方、（Ｄ）成分の濃度を３５質量％より多くしても、配合効果の更なる向上は見られない。なお、上記（Ｄ）成分の濃度は、硫酸又はリン酸を単独で使用する場合には、硫酸又はリン酸の濃度を意味し、硫酸及びリン酸を混合して使用する場合には硫酸及びリン酸の濃度の和を意味する。硫酸とリン酸を混合して使う場合の硫酸とリン酸の濃度の比率は１：３０〜３０：１の範囲が好ましく、１：２５〜２５：１の範囲である場合がより好ましく、１：５〜５：１の範囲である場合は、添加効果が特に高いことから特に好ましい。
【００２４】
また、本発明のエッチング液組成物には、上記（Ａ）成分；（Ｂ）成分；（Ｃ）成分及び（Ｄ）成分のほかに、本発明の効果を阻害することのない範囲で、周知の添加剤を配合させることができる。当該添加剤としては、エッチング液組成物の安定化剤、各成分の可溶化剤、消泡剤、ｐＨ調整剤、比重調整剤、粘度調整剤、濡れ性改善剤、キレート剤、酸化剤、還元剤、界面活性剤等が挙げられ、これらを使用する場合の濃度は、一般的に、０．００１〜５０質量％、好ましくは０．０１〜４０質量％の範囲内である。
【００２５】
このような添加剤の中で、例えば、キレート剤としては、エチレンジアミン四酢酸、ジエチレントリアミン五酢酸、トリエチレンテトラミン六酢酸、テトラエチレンペンタミン七酢酸、ペンタエチレンヘキサミン八酢酸、ニトリロ三酢酸およびそれらのアルカリ金属（好ましくはナトリウム）塩に代表されるアミノカルボン酸系キレート剤；ヒドロキシエチリデンジホスホン酸、ニトリロトリスメチレンホスホン酸、ホスホノブタントリカルボン酸およびそれらのアルカリ金属（好ましくはナトリウム）塩に代表されるホスホン酸系キレート剤；シュウ酸、マロン酸、コハク酸、グルタル酸、アジピン酸、ピメリン酸、マレイン酸、フマル酸、リンゴ酸、酒石酸、クエン酸およびそれらの無水物やアルカリ金属（好ましくはナトリウム）塩に代表される２価以上のカルボン酸化合物もしくは２価以上のカルボン酸化合物が脱水してなる一無水物または二無水物が挙げられる。これらを使用する場合の濃度は、一般的に、０．０１〜４０質量％、好ましくは０．０５〜３０質量％の範囲内である。
【００２６】
なお、本発明のエッチング液組成物のエッチングする速度が早い場合、還元剤を添加剤として用いることが好ましく、具体的には塩化銅、塩化第一鉄、銅粉、銀粉等が挙げられる。これらを使用する場合の濃度は、一般的に、０．０１〜１０質量％、好ましくは０．０５〜５質量％の範囲内である。
【００２７】
本発明のエッチング液組成物は、酸化インジウム系被膜と金属系被膜からなる積層膜を一括でエッチングする際に使用される。該酸化インジウム系被膜は１層でもよく、２層以上の積層膜であってもよい。また、該金属系被膜は１層でもよく、２層以上の積層膜であってもよい。該酸化インジウム系被膜と金属系被膜からなる積層膜は、金属系被膜が酸化インジウム系被膜の上層であってもよく、下層であってもよく、上層及び下層にあってもよい。また、該酸化インジウム系被膜と金属系被膜からなる積層膜において、酸化インジウム系被膜と金属系被膜は交互に積層されたものであってもよい。
【００２８】
上述のような本発明のエッチング液は、特にＩＴＯ被膜と金属膜系被膜を一括でエッチングすることにより細線を形成するために用いられるエッチング液組成物として好適なエッチング液組成物である。
【００２９】
また、本発明のエッチング剤組成物を用いた酸化インジウム系被膜と金属系被膜との積層膜を一括でエッチングするエッチング方法は、特に限定されるものではなく、周知一般のエッチング方法を用いればよい。例えば、ディップ式、スプレー式、スピン式によるエッチング方法が挙げられる。
【００３０】
例えば、ディップ式のエッチング方法によって、ＰＥＴ基板上にＣｕＮｉ／Ｃｕ／ＩＴＯ層が成膜された基材をエッチングする場合には、該基材を本発明のエッチング剤に浸し、適切なエッチング条件にて浸漬した後に引き上げることでＰＥＴ基板上のＣｕＮｉ／Ｃｕ／ＩＴＯ層を一括にエッチングすることができる。
【００３１】
エッチング条件は特に限定されるものではなく、エッチング対象の形状や膜厚などに応じて任意に設定することができる。例えば、エッチング温度は、１０℃〜６０℃が好ましく、３０℃〜５０℃が特に好ましい。エッチング剤の温度は反応熱により上昇することがあるので、必要なら上記温度範囲内に維持するよう公知の手段によって温度制御してもよい。また、エッチング時間は、エッチング対象が完全にエッチングされるに十分必要な時間とすればよいので特に限定されるものではない。例えば、電子回路基板における配線製造におけるような膜厚５００〜２０００Å程度のエッチング対象であれば、上記温度範囲であれば０．２〜５分程度エッチングを行えばよい。
【００３２】
本発明のエッチング液組成物及び該組成物を用いたエッチング方法は、主に液晶ディスプレイ、プラズマディスプレイ、タッチパネル、有機ＥＬ、太陽電池、照明器具等の電極や配線を加工する際に好適に使用することができる。
【実施例】
【００３３】
以下、実施例及び比較例により本発明を詳細に説明するが、これらによって本発明が限定されるものではない。
実施例１
表１に示す化合物を（Ｃ）成分として用いて、表２に示す配合でエッチング液組成物を配合し、本発明品１〜２７を得た。なお、含有量の残部は水である。
【００３４】
【表１】
2014189834.tif 000004
【００３５】
【表２】
2014189834.tif 000005
【００３６】
比較例１
表３に示す配合でエッチング液組成物を配合し、比較品１〜５を得た。なお、含有量の残部は水である。
【００３７】
【表３】
2014189834.tif 000006
【００３８】
実施例２
厚さ２００μｍのＰＥＴ基体上にＩＴＯ（５０ｎｍ）、Ｃｕ（２００ｎｍ）及びＣｕＮｉＴｉ（３０ｎｍ）の順に積層した基体にドライフィルムレジストを用いて幅１００μｍ、開口部４５μｍのレジストパターンを形成した基体を縦２０ｍｍ×横２０ｍｍに切断してテストピースとした。このテストピースに対し、本発明品１〜２７を用いて、３５℃、１分間、撹拌下でディップ式によるエッチング処理を行った。
【００３９】
比較例２
厚さ２００μｍのＰＥＴ基体上にＩＴＯ（５０ｎｍ）、Ｃｕ（２００ｎｍ）及びＣｕＮｉＴｉ（３０ｎｍ）の順に積層した基体にドライフィルムレジストを用いて幅１００μｍ、開口部４５μｍのレジストパターンを形成した基体を縦２０ｍｍ×横２０ｍｍに切断してテストピースとした。このテストピースに対し、比較品１〜５を用いて、３５℃、１分間、撹拌下でディップ式によるエッチング処理を行った。
【００４０】
［評価例１］
実施例２及び比較例２で得られた細線について、細線の状態およびレジスト幅と得られた細線の幅のズレを、レーザー顕微鏡を用いて確認した。細線の状態は、細線角部に３μｍ以上の長さの欠けの有無を確認することで評価した。具体的には、細線に３μｍ以上の長さの欠けがみられるものを×、３μｍ以上の長さの欠けが見られないものを○とした。
レジスト幅と得られた細線の幅のズレは、エッチング処理する前のレジストパターンの幅とエッチング処理後に得られた細線の幅の差の絶対値（Ｌ１）を計算することで比較した。Ｌ１が０である場合はエッチング処理する前のレジストパターンの幅とエッチング処理後に得られた細線の幅が同じであることを意味し、所望の幅の細線が得られたことを意味している。また、Ｌ１が大きい数字である場合、エッチング処理する前のレジストパターンの幅とエッチング処理後に得られた細線の幅が大きく異なることを意味し、所望の幅の細線が得られなかったことを意味している。結果を表４に示す。
【００４１】
【表４】
2014189834.tif 000007
【００４２】
表４の結果より、評価例１〜２７はいずれも３μｍ以上の長さの欠けが確認されず、エッチング処理後の細線の状態が良好であることがわかった。
また、比較例Ａ〜Ｅと比較して評価例１〜２７はいずれもＬ１が低い数字になっていることがわかった。
以上より、本願発明のエッチング液組成物は、酸化インジウム系被膜と金属系被膜を一括でエッチング処理する際に用いることにより、細線にマウスバイトが発生することがなく、所望の幅の細線を得ることができるエッチング液組成物であることから、酸化インジウム系被膜と金属系被膜を一括でエッチング処理する際に用いられるエッチング液組成物として特に有用なエッチング液組成物であることがわかった。